도 7 에 도시 하 는 바 와 같이 , 길 이 방향 과 강화 섬유 의 주축 방향 이 이루 는 각 이 0 도 가 되 도록 , 프리프 레그 ( B ) 를 길 이 100 mm× 폭 200 mm 의 치수 로 2 매 재단 하 고 , 단부 로부터 폭 방향 으로 순서 대로 감 아 올림 으로써 , 단면 형상 이 대략 원형 인 100 mm 길이 의 프리 폼 요소 ( 1 ) 을 2 개 제작 하 였 다 ( 도 8 의 ( a ) ) . 이 프리 폼 요소 ( 1 ) 은 롤 체 구조 를 포함 하 는 접어 넣 음 부위 를 갖 고 , 접 어 넣 음 부위 의 강화 섬유 는 프리 폼 요소 의 길 이 방향 으로 배향 되 어 있 었 다 . 얻 어 진 프리 폼 요소 ( 1 ) 의 1 개 에 대해서 , 전술 한 방법 으로 치수 , 경화 도 를 측정 하 였 다 . 또한 , 얻 어 진 프리 폼 요소 의 나머지 를 , 150 ℃ 의 온도 로 온도 조정 한 형 ( 1 ) 의 캐비 티 중앙 에 정치 하 였 다 . 계속 해서 , 상형 과 하 형 을 근접 시켜서 , 프리 폼 요소 를 10 MPa 로 가압 하 면서 형 내 에서 10 분 간 가열 하 여 , 성형품 을 얻 었 다 . 평가 한 경화 도 , 성형품 의 충전 성 , 성형품 의 표면 외관 의 결과 를 표 1 에 나타내 었 다 .